(57)【特許請求の範囲】
【請求項１】
一般式（１）で表せるグリコールエーテル（Ａ）と砥粒（Ｂ）を含有することを特徴とするラップ液組成物。
一般式      Ｒ1Ｏ（ＣnＨ2nＯ）mＲ2          （１）
（式中、Ｒ1は炭素数１〜１８のアルキル基またはアルケニル基、アルキルフェニル基、フェニル基、Ｒ2は炭素数１〜４のアルキル基、ｍは１〜１０の整数、ｎは２〜４の整数である。）
【請求項２】
（Ａ）の溶解度パラメーター（以下ＳＰ値という）が７．５〜９．０である請求項１記載のラップ液組成物。
【請求項３】
（Ａ）の含有量が１〜７０重量％、（Ｂ）の含有量が３０〜７０重量％である請求項１または２記載のラップ液組成物。
【発明の詳細な説明】
【０００１】
【発明の属する技術分野】
本発明は、シリコン、セラミックス、水晶などの脆性材料をワイヤソー、ブレードソーなどで切断または研磨するときに使用するラップ液組成物に関する。
【０００２】
【従来の技術】
砥粒を使用してシリコン、セラミックス、水晶などの脆性材料をワイヤソー、ブレードソーなどで切断または研磨するためのラップ液は、使用される砥粒を液中に長時間安定に分散させることが必要である。砥粒の分散が不安定であると、ラップ液中の砥粒が沈降、不均一偏在し、加工精度を維持することが困難となり、加工能率が著しく低下する。このため、鉱油にグリースあるいは油脂などを含有させたものが使用されている（例えば、特開昭５３−６７１９１号公報および特開昭５６−１４５９６８号公報）。しかし、鉱油（例えば、灯油、スピンドル油、マシン油）を使用したものは、水に不溶なため加工後に被加工物を有機溶剤などで洗浄し、さらに界面活性剤を含有した洗剤および水で洗浄しなければならず、工程が長くなるという問題があった。そこで、水溶性の加工液として、エチレングリコールやエチルカルビトールなどのグリコール類に水および有機ベントナイトを含有させたものなどが提案されている（特開平４−２１８５９４号公報）。
【０００３】
【発明が解決しようとする課題】
しかしながら、上記のグリコール類を使用したラップ液は、炭化珪素、ダイヤモンド、酸化アルミニウム等の砥粒の凝集がおこり、ラップ液の粘度の上昇、流動性の悪化等で加工性能が悪くなるという問題があった。本発明は、砥粒の配合安定性に優れ、流動性が良好なラップ液組成物を提供するものである。
【０００４】
【課題を解決するための手段】
本発明者らは、上記課題について鋭意研究した結果、本発明に到達した。すなわち、本発明は、一般式（１）で表せるグリコールエーテル（Ａ）と砥粒（Ｂ）を含有するラップ液組成物である。
一般式      Ｒ1Ｏ（ＣnＨ2nＯ）mＲ2                （１）
（式中、Ｒ1は炭素数１〜１８のアルキル基またはアルケニル基、アルキルフェニル基、フェニル基、Ｒ2は炭素数１〜４のアルキル基、ｍは１〜１０の整数、ｎは２〜４の整数である。）
【０００５】
【発明の実施の形態】
一般式（１）における（ＣnＨ2nＯ）は、オキシエチレン、オキシプロピレン、オキシブチレンを表し、式中のｍが２以上の場合は、単独、ランダムまたはブロックのいずれでも良い。
【０００６】
Ｒ1は炭素数１〜１８のアルキル基またはアルケニル基、アルキルフェニル基、フェニル基であり、具体例としてメチル基、エチル基、プロピル基、イソプロピル基、ブチル基、イソブチル基、プロピル基、ヘキシル基、ペンチル基、オクチル基、ノニル基、デシル基、ドデシル基、セチル基、ステアリル基、オレイル基、オクチルフェニル基、ノニルフェニル基などが挙げられる。Ｒ2は炭素数１〜４のアルキル基であり、具体例としてメチル基、エチル基、ブチル基、イソブチル基が挙げられる。
【０００７】
本発明の（Ａ）としては例えば、エチレングリコールジメチルエーテル、ジエチレングリコールジメチルエーテル、トリエチレングリコールジメチルエーテル、ジエチレングリコールジエチルエーテル、ジエチレングリコールジブチルエーテル、ジエチレングリコールイソプロピルメチルエーテル、ジエチレングリコールブチルメチルエーテル、ジプロピレングリコールジメチルエーテル、トリプロピレングリコールジメチルエーテル、ジプロピレングリコールプロピルメチルエーテル、ジプロピレングリコールブチルメチルエーテル、ジエチレングリコールオクチルフェノールメチルエーテル、ジエチレングリコールノニルフェニルメチルエーテルなどが挙げられるがこれに限定されるものではない。
【０００８】
（Ａ）のＳＰ値は、流動性の観点から通常、７．５〜９．０で好ましくは８．０〜８．５である。尚、ＳＰ値は一般式（２）で表せる。
一般式      δ＝（ΔＨ／Ｖ）1/2             （２）
｛式中、δは溶解度パラメーター、ΔＨはモル蒸発熱（ｃａｌ）、Ｖはモル体積（ｃｍ3）である。｝
【０００９】
（Ｂ）としては、炭化珪素、ダイヤモンド、酸化アルミニウム等の微粉末が挙げられ、平均粒径が２〜２０μｍのものを主に使用する。
【００１０】
（Ａ）の含有量は、砥粒の配合安定性および加工性能の観点から通常、１〜７０重量％で好ましくは５〜５０重量％である。（Ｂ）の含有量は、流動性および加工性能の観点から通常、３０〜７０重量％で好ましくは４０〜６５重量％である。
【００１１】
本発明の組成物においては、必要に応じて、水溶性分散剤、水溶性増粘剤、界面活性剤、防錆剤、消泡剤を添加することができる。
【００１２】
水溶性分散剤として、例えばポリアクリル酸ナトリウム、ポリアクリル酸のアンモニウム塩、ポリアクリル酸のモノエタノールアミン塩、ポリスチレンスルホン酸ナトリウム、ポリスチレンスルホン酸のアンモニウム塩、ポリスチレンスルホン酸のモノエタノールアミン塩、ナフタレンスルホン酸ナトリウムホルマリン縮合物などが挙げられる。
【００１３】
水溶性増粘剤として、例えばキサンタンガム、メチルセルローズ、エチルセルローズ、カルボキシルメチルセルローズ、ポリアクリルアミドなどが挙げられる。
【００１４】
界面活性剤としては、（１）ノニオン界面活性剤（例えばポリエチレングリコール型ノニオン界面活性剤、プルロニック型ノニオン界面活性剤、多価アルコール型ノニオン界面活性剤）、（２）アニオン界面活性剤（例えば、リン酸エステル塩、硫酸エステル塩、カルボン酸塩、スルホン酸塩）、（３）カチオン界面活性剤（例えば、アミン塩型界面活性剤、第４級アンモニウム型カチオン界面活性剤）、（４）両性界面活性剤（例えば、アミノ酸型両性界面活性剤、ベタイン型両性界面活性剤）。これらは単独で用いても併用しても良い。これらのうち、好ましいものはノニオン界面活性剤である。ポリエチレングリコール型ノニオン界面活性剤としては、例えばポリオキシエチレンドデシルエーテル、ポリオキシエチレンセチルエーテル、ポリオキシエチレンオレイルエーテル、ポリオキシエチレンオクチルフェニルエーテル、ポリオキシエチレンノニルフェニルエーテル等が挙げられ、プルロニック型ノニオン界面活性剤としては、例えば分子量１７５０のポリプロピレングリコールのエチレンオキサイド付加物（全分子量中のエチレンオキサイド含量：２０重量％）、分子量２０５０のポリプロピレングリコールのエチレンオキサイド付加物（全分子量中のエチレンオキサイド含量：４０重量％）等が挙げられ、多価アルコール型ノニオン界面活性剤としては、例えばヤシ油ジエタノールアミド等が挙げられるが、これに限定されるものではない。
【００１５】
防錆剤としては、カルボン酸塩、ソルビタンモノオレート、スルホン酸塩、アルキルリン酸エステルアミン塩、アルキルアミンのエチレンオキサイドまたはプロピレンオキサイド付加物、アルケニルコハク酸アミド、ベンゾトリアゾールなどが挙げられる。
【００１６】
消泡剤としては、プルロニック型非イオン界面活性剤、ポリプロピレングリコール、シリコーン樹脂系消泡剤が挙げられる。
【００１７】
【実施例】
以下実施例により本発明を詳細に説明するが、本発明はこれに限定されるものではない。
はじめに、実施例に使用したグリコールエーテルの構造について表１に示す。表中の数値は重量％を示す。
【００１８】
【表１】
0003790314.tif 000002
【００１９】
実施例１〜７；比較例１〜４
表２に示す組成物を、ＤＣスターラーにて２時間撹拌した後、下記の性能評価を行った。得られた結果を表３に示す。
【００２０】
＜配合安定性試験＞
ラップ液組成物を１００ｍｌのメスシリンダーに１００ｍｌ採取し、２５℃の恒温槽中に２４時間静置させ、上層の分離液層の高さを測定して以下の基準で配合安定性を評価した。その結果を表３に示す。
評価基準
○  ：  ５ｍｍ未満
△  ：  ５ｍｍ以上１０ｍｍ未満
×  ：  １０ｍｍ以上
【００２１】
＜流動性試験＞
Ｂ型回転粘度計（東京計器製）を用い、ローターＮｏ．２を用いて、２５℃における粘度を測定し、以下の基準で流動性を評価した。その結果を表３に示す。
評価基準
○  ：  ５００ｃＰ未満
×  ：  ５００ｃＰ以上
【００２２】
＜水溶性試験＞
ガラス板（２ｃｍ×５ｃｍ）をラップ液中に浸漬し、取り出した後、室温にて１時間放置した。この試験片を水道水にて１０秒間シャワー洗浄し、乾燥した後、付着物の有無を目視にて観察し、以下の基準で水溶性を評価した。その結果を表３に示す。
評価基準
○  ：  付着なし
△  ：  わずかに付着物あり
×  ：  付着物多い
【００２３】
【表２】
0003790314.tif 000003
【００２４】
【表３】
0003790314.tif 000004
【００２５】
表３から本発明のラップ液組成物（実施例１〜７）は、比較例１〜３のラップ液組成物よりも、配合安定性および流動性が優れていることがわかる。
【００２６】
表２に示す実施例３〜７のラップ液組成物および従来の油性ラップ液組成物（比較例４）を使用して、マルチワイヤソーにて水晶のインゴット（幅６０ｍｍ、高さ１５ｍｍ、長さ７０ｍｍ）を以下の条件で切断した。結果を表４に示す。
【００２７】
0003790314.tif 000005
【００２８】
【表４】
0003790314.tif 000006
【００２９】
表４の結果より、本発明のラップ液組成物は、従来の油性のラップ液組成物と同等の加工性能を示すことが確認された。
【００３０】
【発明の効果】
本発明のラップ液組成物は、砥粒の配合安定性に優れ、流動性が良好である。また、従来の油性のラップ液組成物と同等の加工性能を示し、さらに水溶性であるため洗浄が容易であり、加工後の工程短縮が可能となる。